(57)【特許請求の範囲】
【請求項１】
複数の使用済み脱硝触媒を鋼材製ユニット枠の内に装填して成る使用済みの脱硝触媒ユニットおよび／または複数の前記脱硝触媒ユニットを鋼材製ブロック枠の内に装填して成る使用済みの脱硝触媒ブロックに、鋼材よりも電気化学的に卑なる金属を前記ユニット枠および／または前記ブロック枠と電気的に接触した状態になるように取り付け、
該脱硝触媒ユニットまたは該脱硝触媒ブロックを鉱酸水溶液に浸漬して洗浄し、
次いで、水洗浄することを含み、
鉄イオンの溶出および脱硝触媒への鉄イオンの吸着を抑制できる、
使用済み脱硝触媒の再生方法。
【請求項２】
鋼材よりも電気化学的に卑なる金属がアルミニウム金属および／またはマグネシウム金属である、請求項１に記載の使用済み脱硝触媒の再生方法。
【請求項３】
複数の脱硝触媒を内に装填できる鋼材製の枠と、該枠に電気的に接触した状態で取り付けられた鋼材よりも電気化学的に卑なる金属とを有し、
鉱酸水溶液に浸漬して洗浄した際に鉄イオンの溶出および脱硝触媒への鉄イオンの吸着を抑制できる、
脱硝触媒用ユニット枠。
【請求項４】
複数の脱硝触媒ユニットを内に装填できる鋼材製の枠と、該枠に電気的に接触した状態で取り付けられた鋼材よりも電気化学的に卑なる金属とを有し、
鉱酸水溶液に浸漬して洗浄した際に鉄イオンの溶出および脱硝触媒への鉄イオンの吸着を抑制できる、
脱硝触媒用ブロック枠。
【発明の詳細な説明】
【技術分野】
【０００１】
本発明は使用済み脱硝触媒の再生方法に関する。より詳細に、本発明は、複数の使用済み脱硝触媒が装填される鋼材製ユニット枠および／または複数の使用済み脱硝触媒ユニットが装填される鋼材製ブロック枠の酸による腐食を抑えて、使用済み脱硝触媒を効率的に再生する方法に関する。
【背景技術】
【０００２】
窒素酸化物を含む排ガスとの単位体積当たりの接触面積を大きくするために、複数の脱硝触媒をコンパクトに重ね合わせ鋼材製ユニット枠の内に装填して一つの触媒ユニットとしたり、複数の前記触媒ユニットを積み重ねて鋼材製ブロック枠の内に装填して一つの触媒ブロックとしたりする。
【０００３】
脱硝処理に長期間使用された脱硝触媒は、燃焼排ガスに含まれている、アルカリ成分、ヒ素、リンなどの付着によって、脱硝性能が大きく低下している。資源の有効利用の観点から、このような使用済み脱硝触媒を、鉱酸水溶液、シュウ酸水溶液、アンモニア水溶液などで洗浄して再生させ、脱硝触媒として再利用することが提案されている（特許文献１、２など参照）。特に鉱酸水溶液による洗浄は、ヒ素やリンの除去率が高く、バナジウム、モリブデン、タングステンなどの触媒活性成分の溶出が少ないという特長がある。
【先行技術文献】
【特許文献】
【０００４】
【特許文献１】特開２０００−３７６３４公報
【特許文献２】特開２０００−３７６３５公報
【発明の概要】
【発明が解決しようとする課題】
【０００５】
鋼材製ブロック枠または鋼材製ユニット枠は、鉱酸によって腐食しやすいので、脱硝触媒の鉱酸水溶液による洗浄は、通常、脱硝触媒を鋼材製ブロック枠または鋼材製ユニット枠から取り出して行われる。脱硝触媒の取り出しは手間と時間が掛かる。
鋼材製ブロック枠または鋼材製ユニット枠から使用済み脱硝触媒を取り出さずに鉱酸水溶液にて洗浄することによっても、使用済み脱硝触媒からヒ素やリンを除去することができる。しかし、鋼材製ユニット枠または鋼材製ブロック枠は、鉱酸によって腐食され、強度が低下し、枠としての機能が低下する。また、鋼材の腐食によって鉄イオンが溶出し、それが再生された脱硝触媒に吸着する。鉄イオンの吸着量が多くなると脱硝触媒のＳＯ2酸化率が高くなる。
【０００６】
本発明の課題は、以上のような事情のもと、鋼材製ユニット枠および／または鋼材製ブロック枠の酸による腐食を抑えて、鋼材製ブロック枠または鋼材製ユニット枠から使用済み脱硝触媒を取り出さずに、効率的に使用済み脱硝触媒を再生する方法を提供することである。
【課題を解決するための手段】
【０００７】
上記課題を解決するために検討した結果、以下の実施形態を包含する本発明を完成するに至った。
〔１〕複数の使用済み脱硝触媒を鋼材製ユニット枠の内に装填して成る使用済みの脱硝触媒ユニットおよび／または複数の前記脱硝触媒ユニットを鋼材製ブロック枠の内に装填して成る使用済みの脱硝触媒ブロックに、鋼材よりも電気化学的に卑なる金属を前記ユニット枠および／または前記ブロック枠と電気的に接触した状態になるように取り付け、
該脱硝触媒ユニットまたは該脱硝触媒ブロックを鉱酸水溶液に浸漬して洗浄し、
次いで、水洗浄することを含み、
鉄イオンの溶出および脱硝触媒への鉄イオンの吸着を抑制できる、
使用済み脱硝触媒の再生方法。
〔２〕鋼材よりも電気化学的に卑なる金属がアルミニウム金属および／またはマグネシウム金属である、〔１〕に記載の使用済み脱硝触媒の再生方法。
【０００８】
〔３〕複数の脱硝触媒を内に装填できる鋼材製の枠と、該枠に電気的に接触した状態で取り付けられた鋼材よりも電気化学的に卑なる金属とを有し、
鉱酸水溶液に浸漬して洗浄した際に鉄イオンの溶出および脱硝触媒への鉄イオンの吸着を抑制できる、
脱硝触媒用ユニット枠。
〔４〕複数の脱硝触媒ユニットを内に装填できる鋼材製の枠と、該枠に電気的に接触した状態で取り付けられた鋼材よりも電気化学的に卑なる金属とを有し、
鉱酸水溶液に浸漬して洗浄した際に鉄イオンの溶出および脱硝触媒への鉄イオンの吸着を抑制できる、
脱硝触媒用ブロック枠。
【発明の効果】
【０００９】
本発明の再生方法によれば、複数の使用済み脱硝触媒が装填される鋼材製ユニット枠および／または複数の使用済み脱硝触媒ユニットが装填される鋼材製ブロック枠の酸による腐食を抑えて、鋼材製ブロック枠または鋼材製ユニット枠から使用済み脱硝触媒を取り出さずに、効率的に使用済み脱硝触媒を再生することができる。このようにして再生された脱硝触媒は、低いＳＯ2酸化活性で、良好な脱硝性能を有する。
【図面の簡単な説明】
【００１０】
【図１】触媒ユニットの一実施形態を示す図である。
【図２】本発明に係る方法を適用した触媒ユニットの一実施形態を示す図である。
【図３】本発明に係る方法を適用した触媒ユニットの別の一実施形態を示す図である。
【図４】本発明に係る方法を適用した触媒ユニットの別の一実施形態を示す図である。
【図５】本発明に係る方法を適用した触媒ユニットの別の一実施形態を示す図である。
【図６】触媒ブロックの一実施形態を示す図である。
【図７】本発明に係る方法を適用した触媒ブロックの一実施形態を示す図である。
【図８】本発明に係る方法を適用した触媒ブロックの別の一実施形態を示す図である。
【発明を実施するための形態】
【００１１】
本発明の脱硝触媒の再生方法は、複数の使用済み脱硝触媒を鋼材製ユニット枠の内に装填して成る使用済みの触媒ユニットおよび／または複数の前記触媒ユニットを鋼材製ブロック枠の内に装填して成る使用済みの触媒ブロックに、鋼材よりも電気化学的に卑なる金属を電気的に接触した状態になるように取り付け、  該触媒ユニットまたは該触媒ブロックを鉱酸水溶液に浸漬して洗浄し、次いで、水洗浄することを含むものである。
【００１２】
図１は触媒ユニットの一実施形態を示す図である。触媒ユニット７は、複数の脱硝触媒１を鋼材製ユニット枠６の内に装填して成る。図１に示す触媒ユニットには、波型凸条からなるスペーサ部を有する板状脱硝触媒（以下、触媒エレメントと言うこともある。）が複数装填されているが、これに限定されない。本発明を適用できる触媒ユニットは、例えば、ハニカム状触媒を鋼材製ユニット枠の内に装填したものであってもよい。
【００１３】
図６は触媒ブロックの一実施形態を示す図である。触媒ブロックは、複数の触媒ユニット７を鋼材製ブロック枠１１の内に装填して成る。図６に示す触媒ブロックには、波型凸条からなるスペーサ部を有する板状脱硝触媒１が装填された触媒ユニットが複数装填されているが、これに限定されない。本発明を適用できる触媒ブロックは、例えば、ハニカム状触媒が装填された触媒ユニットを複数装填したものであってもよい。
【００１４】
ユニット枠またはブロック枠を構成する鋼材は、鉄を主成分とする合金である。鋼材として、炭素を含む普通鋼；ニッケル、クロム、コバルトなどを含有する特殊鋼などを用いることができる。
【００１５】
本発明の再生方法においては、鋼材製ユニット枠および／または鋼材製ブロック枠に、鋼材よりも卑なる金属（以下、卑金属と言うことがある。）を電気的に接触した状態になるように取り付ける。鉄の標準酸化還元電位は−０．４４Ｖである。したがって、卑金属は−０．４４Ｖよりも低い標準酸化還元電位を有する金属である。卑金属としては、アルミニウム、マグネシウム、亜鉛、チタン、タンタル、クロム、ジルコニウムなどが挙げられる。これらのうち、アルミニウム金属、マグネシウム金属が好ましい。
ところで、異種金属を接触させたときに、両金属間に電位差が生じ、電位の卑なる金属が優先的に腐食し、電位の貴なる金属の腐食が抑制されることが知られている。その例として、トタンが知られている。本発明は、このような電気化学的現象を利用するものである。すなわち、後述する鉱酸に浸漬したときに、卑金属が優先的に腐食され溶解する。それによって、鋼材の腐食を抑制するのである。
【００１６】
卑金属の取り付けは、前記ユニット枠および／または前記ブロック枠と電気的に接触した状態になるように行う。取り付けの手段は、特に制限されない。例えば、ボルト止め、ねじ止め、はんだ付け、溶接、鍍金などの手段が挙げられる。鋼材に取り付けられる卑金属は、その形状によって特に限定されない。例えば、棒材、板材、線材、管材などを用いることができる。卑金属の取り付け量は、鋼材の腐食を抑制できる量であれば特に制限されない。なお、取り付け量が少なすぎると鋼材腐食の抑制効果が低下する傾向がある。
【００１７】
取り付ける場所は、後述する鉱酸水溶液による洗浄および水による洗浄の操作の妨げとならなければどのような場所でもよい。ユニット枠またはブロック枠の外側に取り付けてもよいし、内側に取り付けてもよい。
【００１８】
図２〜４は、本発明に係る方法を適用した触媒ユニットの実施形態を示す図である。卑金属の取り付け態様として、例えば、棒材８をユニット枠６の一面の対角線に沿ってボルト９で止める態様（図２）、棒材８をユニット枠６の一面に水平にボルト９で止める態様（図３）、板材１０をユニット枠６の一面の一部を覆うようにボルト９で止める態様（図４）、棒材８をユニット枠６の一辺に沿ってボルト９で止める態様（図５）などが挙げられる。
【００１９】
図７〜８は、本発明に係る方法を適用した触媒ブロックの実施形態を示す図である。卑金属の取り付け態様として、例えば、棒材８をブロック枠１１の一面の対角線に沿ってボルト９で止める態様（図７）、板材１０をブロック枠１１の一面の一部を覆うようにボルト９で止める態様（図８）、棒材８をブロック枠１１の一面に水平にボルト９で止める態様、棒材８をブロック枠１１の一辺に沿ってボルト９で止める態様などが挙げられる。
【００２０】
卑金属の取り付けは、鉱酸水溶液で洗浄する前であれば、いつ行ってもよい。例えば、新品の脱硝触媒を装填する前、新品の脱硝触媒を装填した後で脱硝装置に取り付ける前、脱硝装置から取り出した後などに行うことができる。
【００２１】
鉱酸水溶液による洗浄は、通常、前記の触媒ユニットまたは触媒ブロックを鉱酸水溶液に浸漬することによって行われる。また、浸漬させた状態で、鉱酸水溶液をポンプや攪拌機で対流させることが好ましい。本発明に使用し得る鉱酸としては、硫酸、硝酸、塩酸などが挙げられる。鉱酸水溶液の量は、触媒ユニットまたは触媒ブロックが液面下に没する程度あれば、特に限定されない。鉱酸水溶液の量は、例えば、触媒重量の３倍〜２０倍の液量があればよい。また、鉱酸水溶液の濃度は、特に限定されないが、好ましくは１０％以下であればよい。鉱酸水溶液の温度は、特に制限されないが、常温から１００℃までの範囲のいずれかが好ましい。鉱酸水溶液による洗浄時間は、特に制限されないが、好ましくは３０分間〜２４時間である。
【００２２】
鉱酸水溶液による洗浄の後、液切りし、次いで水による洗浄を行う。水による洗浄は、通常、前記の触媒ユニットまたは触媒ブロックを水に浸漬することによって行われる。また、浸漬させた状態で、水をポンプや攪拌機で対流させることが好ましい。水洗浄に用いられる水は硬水および軟水のいずれでもよい。水の温度は、特に制限されないが、常温から１００℃までの範囲のいずれかが好ましい。鉱酸に塩酸を採用した場合、塩素が残留しないように、水による洗浄を複数回繰り返すか、アルカリ水溶液による洗浄を行うか、水洗浄とアルカリ水溶液洗浄を組み合わせることが好ましい。塩素が多量に残留すると、鋼材や脱硝触媒基材の腐食を促進させる傾向がある。また、鉱酸に硝酸を採用した場合は、水洗浄で洗い流した硝酸が富栄養化をもたらすので、廃液の処理を十分行うことが好ましい。水による洗浄時間は、特に制限されないが、好ましくは３０分間〜２４時間である。
【００２３】
水による洗浄の後、液切りし、必要に応じて乾燥させることができる。このようにして再生された脱硝触媒を脱硝装置に取り付けて燃焼排ガスの脱硝処理に使用することができる。
【００２４】
上記の再生方法によって再生される脱硝触媒の脱硝性能が不足している場合は、触媒活性成分を再生された脱硝触媒に担持することができる。触媒活性成分の担持は、バナジウム、タングステン、モリブデン、リン、硫酸アルミニウムなどを含む溶液を再生された脱硝触媒に含浸させることによって行うことができる。
【実施例】
【００２５】
以下に実施例を示して本発明をより具体的に説明する。なお、本発明はこれら実施例によって限定されるものではない。
【００２６】
本実施例で行った評価方法は、以下のとおりである。
（ＳＯ2酸化活性）
触媒ユニットから触媒エレメントを抜き取り、該触媒エレメントを２０ｍｍ×１００ｍｍの大きさに裁断した。ＳＯ2５００ｐｐｍ、Ｏ2３％、およびＮ2残部からなるガスを空間速度６ｍ／ｈで、２０ｍｍ×１００ｍｍの大きさに裁断された触媒３枚を充填した管型反応器に流して、該触媒のＳＯ2酸化率を測定した。
【００２７】
（洗浄液への鉄溶出量）
磁性皿に洗浄液１ｇと純水９ｇを入れ、それにＴｉＯ2１０ｇを入れた。磁性皿を加熱して蒸発乾固した。このようにして得られた粉末を蛍光Ｘ線分析装置で分析し鉄溶出量を決定した。
【００２８】
実施例１
酸化チタン、三酸化モリブデン、メタバナジン酸アンモニウム、シリカゾル、シリカアルミナ系セラッミク繊維、および水を混練して、水分３０％の触媒ペーストを得た。該触媒ペーストを、一対の圧延ローラを用いて、先に調製しておいた幅５００ｍｍＳＵＳ４３０製メタルラス基板のラス目間及び表面に塗布して、厚さ０．７ｍｍ帯状触媒を得た。これにプレス機を用いて波型のスペーサ部（高さ４ｍｍ）を成形して波板状触媒を得た。該波板状触媒を幅１５０ｍｍ、長さ６００ｍｍの大きさに裁断し、触媒エレメントを得た。
【００２９】
該触媒エレメント１２枚をスペーサ部が互い違いになるようにして積み重ね、図１に示す構造になるように軟鋼製の触媒ユニット枠に装填し、ガス流路の大きさが１５０ｍｍ×１５０ｍｍの触媒ユニットを得た。該触媒ユニットを２４時間風乾し、次いで空気を流しながら５００℃で２時間焼成した。焼成後の触媒エレメントのＳＯ2酸化率は０．７４％であった。
【００３０】
次いで、前記触媒ユニットの枠の外側に１５０ｍｍ×３００ｍｍ×厚み０．３ｍｍのアルミニウム金属板を図４に示すようにボルトで取り付けた。
【００３１】
触媒重量の１０倍量の５％の硫酸水溶液を容器に溜めた。硫酸水溶液に前記触媒ユニットを沈めた。硫酸水溶液を揺り動かしながら６０℃で１０分間保持した。触媒ユニットを硫酸水溶液から取り出し、液切りし、次いで水洗浄した。その後１５０℃で１時間乾燥、３５０℃で１時間乾燥させた。触媒ユニットの外観は硫酸水溶液による洗浄前とほとんど差がなかった。乾燥後の触媒エレメントのＳＯ2酸化率は０．８５％であった。硫酸水溶液に溶出した鉄の量はＦｅ2Ｏ3換算で０．２２重量％であった。
【００３２】
実施例２
アルミニウム金属板を、縦５ｍｍ×横５ｍｍ×長さ６００ｍｍのアルミニウム金属棒に変更した以外は実施例１と同じ処理を行った（図３参照）。触媒ユニットの外観は硫酸水溶液による洗浄前とほとんど差がなかった。乾燥後の触媒エレメントのＳＯ2酸化率は０．８８％であった。硫酸水溶液に溶出した鉄の量はＦｅ2Ｏ3換算で０．２６重量％であった。
【００３３】
実施例３
アルミニウム金属板を、直径８ｍｍ×長さ６００ｍｍのマグネシウム金属棒に変更した以外は実施例１と同じ処理を行った（図３参照）。触媒ユニットの外観は硫酸水溶液による洗浄前とほとんど差がなかった。乾燥後の触媒エレメントのＳＯ2酸化率は０．８６％であった。硫酸水溶液に溶出した鉄の量はＦｅ2Ｏ3換算で０．２３重量％であった。
【００３４】
実施例４
５％の硫酸水溶液を５％の硝酸水溶液に変更した以外は実施例１と同じ処理を行った。触媒ユニットの外観は硫酸水溶液による洗浄前とほとんど差がなかった。乾燥後の触媒エレメントのＳＯ2酸化率は０．８０％であった。硫酸水溶液に溶出した鉄の量はＦｅ2Ｏ3換算で０．１１重量％であった。
【００３５】
実施例５
５％の硫酸水溶液を５％の塩酸水溶液に変更した以外は実施例１と同じ処理を行った。触媒ユニットに腐食した痕跡がわずかに見られた。またユニット枠の一部がわずかに痩せた。乾燥後の触媒エレメントのＳＯ2酸化率は１．０３％であった。硫酸水溶液に溶出した鉄の量はＦｅ2Ｏ3換算で０．５３重量％であった。
【００３６】
比較例１
アルミニウム金属板を取り付けなかった以外は実施例１と同じ処理を行った。触媒ユニットに明かな腐食が見られた。ユニット枠に凹凸が生じた。乾燥後の触媒エレメントのＳＯ2酸化率は８．３７％であった。硫酸水溶液に溶出した鉄の量はＦｅ2Ｏ3換算で１．５０重量％であった。
【００３７】
【表１】
0006446186.tif 000002
【００３８】
以上の結果を表１に示す。表１が示すとおり、本発明に従って、鋼材製ユニット枠に卑金属を取り付けて、鉱酸水溶液による洗浄を行うと、ユニット枠の腐食が抑制されることがわかる。また、本発明の方法によれば、洗浄液への鉄の溶出が低減されるので、脱硝触媒に吸着する鉄分の量が低く抑えられてＳＯ2酸化率が大きく上昇することがない。このことは鋼材製ブロック枠についても同様であることが理解できる。
【図１】
0006446186.tif 000003
【図２】
0006446186.tif 000004
【図３】
0006446186.tif 000005
【図４】
0006446186.tif 000006
【図５】
0006446186.tif 000007
【図６】
0006446186.tif 000008
【図７】
0006446186.tif 000009
【図８】
0006446186.tif 000010